(57)【要約】【課題】金属反射面による光の吸収を抑制して温度ドリフトの問題を解消するとともに、膜応力、温度変動による割れの問題も解消する。【解決手段】光源から出射される光源光が画像表示素子に入射し、この画像表示素子から画像光として出射され屈折素子からなる結像光学系に入射され、この結像光学系から出射される画像光を被投影面に向けて反射する凹面鏡３であって、その凹面鏡３の基体４側から順に、金属反射膜層７、増反射膜層８、を少なくとも有する多層膜構造を備える。増反射膜層８の400〜550nmの波長域での反射率は、平均で96％以上である。増反射膜層８の550〜700nmの波長域での反射率は、平均で60％以上である。増反射膜層Yは、4 ≦ Y ≦ 50層の範囲で積層した多層膜である。反射膜５全体の物理層厚Zが、300 ≦ Z ≦ 4000nmの範囲である。【選択図】図２
2018041117.tif 000002
【特許請求の範囲】
【請求項１】
光源から出射される光源光が画像表示素子に入射し、この画像表示素子から画像光として出射され屈折素子からなる結像光学系に入射され、この結像光学系から出射される画像光を被投影面に向けて反射する凹面鏡であって、
前記凹面鏡の基体側から順に、金属反射膜層、増反射膜層、を少なくとも有する多層膜構造を備え、
前記増反射膜層の400〜550nmの波長域での反射率は、平均で96％以上であることを特徴とする凹面鏡。
【請求項２】
光源から出射される光源光が画像表示素子に入射し、この画像表示素子から画像光として出射され屈折素子からなる結像光学系に入射され、この結像光学系から出射される画像光を被投影面に向けて反射する凹面鏡であって、
前記凹面鏡の基体側から順に、金属反射膜層、増反射膜層、を少なくとも有する多層膜構造を備え、
前記増反射膜層の550〜700nm の波長域での反射率は、平均で60％以上であることを特徴とする凹面鏡。
【請求項３】
前記増反射膜層Yは、4 ≦ Y ≦ 50層の範囲で積層した多層膜であることを特徴とする請求項１又は２に記載の凹面鏡。
【請求項４】
前記反射膜全体の物理層厚Zが、300 ≦ Z ≦ 4000nmの範囲であることを特徴とする請求項１から３のいずれか一項に記載の凹面鏡。
【請求項５】
前記反射膜の420〜650nmの波長域での反射率は、平均で92％以上であることを特徴とする請求項４に記載の凹面鏡。
【請求項６】
前記反射膜の400〜700nmの波長域での反射率は、平均で92％以上であることを特徴とする請求項４に記載の凹面鏡。
【請求項７】
請求項１から６のいずれか一項に記載の前記凹面鏡が投射側に配置され、
前記凹面鏡よりも前記画像表示素子側に屈折光学系からなる結像光学系を配置された投射光学系であって、
前記画像表示素子から前記凹面鏡との間の光路上にバンドパスフィルタが設置され、
前記バンドパスフィルタは、前記凹面鏡の前記増反射膜により重点的に反射される波長域以外の波長域の光線の少なくとも一部の波長光をカットオフすることを特徴とする投射光学系。
【請求項８】
前記バンドパスフィルタは、700nm以上の長波長域の光線をカットオフすることを特徴とする請求項７に記載の投射光学系。
【請求項９】
前記バンドパスフィルタは、400nm以下の短波長域の光線をカットオフすることを特徴とする請求項７に記載の投射光学系。
【発明の詳細な説明】
【技術分野】
【０００１】
本発明は、反射膜が基体表面に形成される凹面鏡と、その凹面鏡を備える投射光学系に関する。
【背景技術】
【０００２】
プロジェクターの広角化・短焦点化のために、投射光学系内の屈折素子からなる結像光学系の出射側に凹面鏡を配置した構成が考案されている（例えば特許文献１参照）。
また一方で、高輝度化のための光源ランプの高出力化が進んでいる。
そして、凹面鏡としては、樹脂により成形された樹脂基体に、金属材料を反射層とした薄膜を成膜したものが用いられることが一般的である。
【先行技術文献】
【特許文献】
【０００３】
【特許文献１】特開２０１３−１５８５３号公報
【発明の概要】
【発明が解決しようとする課題】
【０００４】
とろこで、投射光学系の構成上、凹面鏡の反射面に高強度の光が集光し、反射面上で完全に反射しきれずに一部を吸収して熱を発生させ、発生した熱により樹脂基体が変形及び膨張してしまい、光学性能が大きく低下する、温度ドリフトの問題がある。
また、周囲環境の温度変化や排熱不良による異常発熱などによる凹面鏡の基体の過度な温度変動による基体の体積変動や、膜そのものの応力に対して反射膜が耐えきれずに反射膜に亀裂等が生じて破損してしまう、割れの発生の問題もある。
【０００５】
本発明の課題は、反射鏡の基体表面に形成される反射膜において、金属反射面による光の吸収を抑制して温度ドリフトの問題を解消するとともに、膜応力、温度変動による割れの問題も解消することである。
【課題を解決するための手段】
【０００６】
以上の課題を解決するため、請求項１に記載の発明は、
光源から出射される光源光が画像表示素子に入射し、この画像表示素子から画像光として出射され屈折素子からなる結像光学系に入射され、この結像光学系から出射される画像光を被投影面に向けて反射する凹面鏡であって、
前記凹面鏡の基体側から順に、金属反射膜層、増反射膜層、を少なくとも有する多層膜構造を備え、
前記増反射膜層の400〜550nmの波長域での反射率は、平均で96％以上であることを特徴とする。
【０００７】
請求項２に記載の発明は、
光源から出射される光源光が画像表示素子に入射し、この画像表示素子から画像光として出射され屈折素子からなる結像光学系に入射され、この結像光学系から出射される画像光を被投影面に向けて反射する凹面鏡であって、
前記凹面鏡の基体側から順に、金属反射膜層、増反射膜層、を少なくとも有する多層膜構造を備え、
前記増反射膜層の550〜700nm の波長域での反射率は、平均で60％以上であることを特徴とする。
【０００８】
請求項３に記載の発明は、
請求項１又は２に記載の凹面鏡であって、
前記増反射膜層Yは、4 ≦ Y ≦ 50層の範囲で積層した多層膜であることを特徴とする。
【０００９】
請求項４に記載の発明は、
請求項１から３のいずれか一項に記載の凹面鏡であって、
前記反射膜全体の物理層厚Zが、300 ≦ Z ≦ 4000nmの範囲であることを特徴とする。
【００１０】
請求項５に記載の発明は、
請求項４に記載の凹面鏡であって、
前記反射膜の420〜650nmの波長域での反射率は、平均で92％以上であることを特徴とする。
【００１１】
請求項６に記載の発明は、
請求項４に記載の凹面鏡であって、
前記反射膜の400〜700nmの波長域での反射率は、平均で92％以上であることを特徴とする。
【００１２】
請求項７に記載の発明は、
請求項１から６のいずれか一項に記載の前記凹面鏡が投射側に配置され、
前記凹面鏡よりも前記画像表示素子側に屈折光学系からなる結像光学系を配置された投射光学系であって、
前記画像表示素子から前記凹面鏡との間の光路上にバンドパスフィルタが設置され、
前記バンドパスフィルタは、前記凹面鏡の前記増反射膜により重点的に反射される波長域以外の波長域の光線の少なくとも一部の波長光をカットオフすることを特徴とする。
【００１３】
請求項８に記載の発明は、
請求項７に記載の投射光学系であって、
前記バンドパスフィルタは、700nm以上の長波長域の光線をカットオフすることを特徴とする。
【００１４】
請求項９に記載の発明は、
請求項７に記載の投射光学系であって、
前記バンドパスフィルタは、400nm以下の短波長域の光線をカットオフすることを特徴とする。
【００１５】
他の第１の発明は、
反射鏡の基体表面に形成される反射膜であって、
前記反射鏡の前記基体側から順に、金属反射膜層、増反射膜層、を少なくとも有する多層膜構造であることを特徴とする。
他の第２の発明は、
他の第１の発明の反射膜であって、
前記増反射膜層の400〜550nmの波長域での反射率は、平均で96％以上であることを特徴とする。
他の第３の発明は、
他の第１の発明の反射膜であって、
前記増反射膜層の550〜700nmの波長域での反射率は、平均で60％以上であることを特徴とする。
他の第４の発明は、
他の第１から３のいずれかの発明の反射膜であって、
前記増反射膜層Yは、4 ≦ Y ≦ 50層の範囲で積層した多層膜であることを特徴とする。
他の第５の発明は、
他の第１から４のいずれかの発明の反射膜であって、
前記反射膜全体の物理層厚Zが、300 ≦ Z ≦ 4000nmの範囲であることを特徴とする。
他の第６の発明は、
他の第５の発明の反射膜であって、
前記反射膜の420〜650nmの波長域での反射率は、平均で92％以上であることを特徴とする。
他の第７の発明は、
他の第５の発明の反射膜であって、
前記反射膜の400〜700nmの波長域での反射率は、平均で92％以上であることを特徴とする。
他の第８の発明は、
基体表面に反射膜が形成される反射鏡であって、
前記基体側から順に、他の第１から７のいずれかの発明の前記金属反射膜層、前記増反射膜層、を少なくとも有する前記多層膜構造による前記反射膜を備えることを特徴とする。
【００１６】
他の第９の発明は、
他の第８の発明の前記反射鏡が投射側に配置され、
前記反射鏡よりも前記画像表示素子側に屈折光学系からなる結像光学系を配置された投射光学系であって、
前記画像表示素子から前記反射鏡との間の光路上にバンドパスフィルタが設置され、
前記バンドパスフィルタは、前記反射鏡の前記増反射膜により重点的に反射される波長域以外の波長域の光線の少なくとも一部の波長光をカットオフすることを特徴とする。
他の第１０の発明は、
他の第９の発明の投射光学系であって、
前記バンドパスフィルタは、700nm以上の長波長域の光線をカットオフすることを特徴とする。
他の第１１の発明は、
他の第９の発明の投射光学系であって、
前記バンドパスフィルタは、400nm以下の短波長域の光線をカットオフすることを特徴とする。
【発明の効果】
【００１７】
本発明によれば、反射鏡の基体表面に形成される反射膜において、金属反射面による光の吸収を抑制して温度ドリフトの問題を解消することができるとともに、膜応力、温度変動による割れの問題も解消することができる。
【図面の簡単な説明】
【００１８】
【図１】本発明を適用した投射光学系の一実施形態の構成を示す概略側面図である。
【図２】本発明の反射膜の概要を示す構成図である。
【図３】本発明の実施例１の層構成を示す図表である。
【図４】実施例１の反射特性を示したグラフである。
【図５】本発明の実施例２の層構成を示す図表である。
【図６】実施例２の反射特性を示したグラフである。
【発明を実施するための形態】
【００１９】
以下、図を参照して本発明を実施するための形態を詳細に説明する。
（概要）
１．温度ドリフト対策
金属反射面による光の吸収を抑制するため、樹脂素材上に金属反射層＋増反射膜層を積層する。
ここで、増反射膜層は光源光のうち高輝度の波長光を重点的に反射する。
２．膜応力、温度変動による割れ対策
増反射膜層の層数及び層厚の抑制と金属反射層の形成により、金属反射層と増反射膜層との両方で光を反射する。
そして、基体と増反射膜層の間に金属反射層を挟みこみ緩衝材とする。
【００２０】
（具体的構成）
図１の投射光学系は、図示しない画像表示素子からの画像光を被投射面へ拡大投射するものであり、画像調整素子側から順に、第一光学系１と、その第一光学素子からの出射光を反射する凹面鏡３を有する第二光学系２と、を備える。第一光学系１は画像表示素子からの画像光が入射され、その第一光学系１内部で一度結像して第一の中間像を形成する。その第一の中間像からの発散光を更に第一光学系１内で屈折させて、第一光学系１よりも投射側でかつ第二光学系２の凹面鏡３よりも画像表示素子側に結像して第二の中間像を形成する。その第二の中間像から発散した画像光を凹面鏡３により反射して被投射面へ投射する。
【００２１】
このような投射光学系において、凹面鏡３は、図２に示すように、光学樹脂により成型された基体４と、その基体４表面の反射面として使用する範囲に形成された多層膜（反射膜）５と、によって構成される。
反射膜である多層膜５は、基体４側から下地層６と、金属反射膜層７と、増反射膜層８と、からなる。
下地層６は、基体４表面と金属反射膜層７との密着性を高める役割を持つ。
増反射膜層８は、低屈折率層と高屈折率層とを交互に積層した多層構造を有し、各層間の境界で一部の光線を反射し、増反射膜層８で反射しきれなかった光線を金属反射膜層７によって反射する。
【００２２】
（実施例１）
実施例１においては、図３に示すように、シクロオレフィンポリマー（COP）で形成された樹脂基体上に2層構造の下地層、Alからなる金属反射膜層、低屈折率層にSiO2、高屈折率層にNb2O5を使用して40層積み上げた増反射膜層からなる反射膜である。
【００２３】
図４に示すように、増反射膜層のみでの400nmから550nmまでの波長域での反射率の平均値は96.4％であり、550nmから700nmまでの波長域の反射率の平均は99.5％であり、400nmから700nmまでの波長域の反射率の平均値は98.0％であり、420nmから650nmまでの波長域の反射率の平均値は99.4％であり、増反射膜層の層厚は3173.9nmとなる。
【００２４】
また、反射膜全体での400nmから550nmまでの波長域での反射率の平均値は99.1％であり、550nmから700nmまでの波長域の反射率の平均は99.7％であり、400nmから700nmまでの波長域の反射率の平均値は99.4％であり、420nmから650nmまでの波長域の反射率の平均値は99.8％である。
【００２５】
（実施例２）
実施例２においては、図５に示すように、シクロオレフィンポリマー（COP）で形成された樹脂基体上に2層構造の下地層、Alからなる金属反射膜層、低屈折率層にSiO2、高屈折率層にNb2O5を使用して24層積み上げた増反射膜層からなる反射膜である。
【００２６】
実施例２では、実施例１と比較して、増反射膜層のみでの反射率の平均値を下げて400から550nmの波長域の反射率の平均値を96％以上とし、特に550から700nmの波長域の反射率の平均値を60から80％の間に設定することで、増反射膜層の層数及び層厚を低減している。
【００２７】
図６に示すように、増反射膜層のみでの400nmから550nmまでの波長域での反射率の平均値は97.2％であり、550nmから700nmまでの波長域の反射率の平均は63.9％であり、400nmから700nmまでの波長域の反射率の平均値は80.6％であり、420nmから650nmまでの波長域の反射率の平均値は85.7％であり、増反射膜層の層厚は1656.3nmとなる。
【００２８】
また、反射膜全体での400nmから550nmまでの波長域での反射率の平均値は98.8％であり、550nmから700nmまでの波長域の反射率の平均は98.0％であり、400nmから700nmまでの波長域の反射率の平均値は98.4％であり、420nmから650nmまでの波長域の反射率の平均値は98.9％である。
【００２９】
ここで、光学樹脂は温度の変動による体積の変化が大きく、光学樹脂基体上に膜を形成した状態で基体の温度を変化させると、基体の体積の変化に膜が耐えきれずに割れが発生する場合がある。
それ以外にも、多層膜の層数や層厚が増加すると、膜自体の応力である膜応力が大きくなり、多層膜に亀裂が生じる割れが発生する場合がある。
基本的に、割れは、増反射膜層を形成する多層膜の層数及び層厚が多くなるほど発生しやすい。
【００３０】
また、割れとは別に、基体の体積変化による反射面の変形が光学性能に影響を与える温度ドリフトが発生する場合がある。
温度ドリフトの主原因は、反射面での光の吸収による蓄熱であり、特に金属反射層による吸収が大きい。
そのため、反射面での温度ドリフトを抑制するためには反射面への入射光を出来るだけ増反射膜層で反射させ、金属反射膜層まで透過する光の絶対量を少なくする必要がある。
基本的に、増反射膜層での反射率を向上させるためには、増反射膜層を形成する多層膜の層数及び層厚が多くする必要がある。
つまり、増反射膜層の層数及び層厚を増加させると、反射性能は向上するが、割れが発生しやすく、逆に減少させると、反射性能は低下するが、割れが発生し難くなる。
【００３１】
また、光源（ランプ）に一般的に使用されるUHPランプから出射光は、420nmから550nmまでの波長域の輝度が比較的高く、特に420nmから450nmまでの波長域及び530nmから550nmまでの波長域にピークを有していることが多い。
よって、光源光のうち高輝度波長域の光を集中的に増反射膜層で反射し、他の波長域の光をある程度透過させ、増反射膜層からの透過光を金属反射膜で反射させることで、増反射膜層の層数及び層厚の増加を抑制して、高い耐久性を持たせつつ高い反射率を持つ反射膜が形成可能となる。
【００３２】
また、反射膜の増反射膜層の層数及び層厚を抑制しようとすると増反射膜層の重点的に反射する波長域のバンド幅が減少するが、ランプの特性上短波長側の波長域の輝度が比較的高く、一方で金属反射膜層に使用している金属は長波長の波長光ほど吸収されやすい。
このため、増反射膜層で重点的に反射する波長域以外の短波長域の少なくとも一部又は/及び長波長域の少なくとも一部をカットオフするためのバンドパスフィルタを画像表示素子から凹面鏡までの間に設置することが好ましい。
【００３３】
バンドパスフィルタを設置することにより、増反射膜層の層数及び層厚の増加を抑制しながら、金属反射膜層による光の吸収を抑えることが可能となり、それにより温度ドリフトの発生を抑制可能となる。
具体的には、400nm以下の波長光をカットオフするバンドパスフィルタ又は／及び700nm以上の波長光をカットオフするバンドパスフィルタである。
短波長側のより好適なカットオフ領域は415nm以下であり、430nm以下ならば更に良い。
長波長側のより好適なカットオフ領域は675nm以上であり、650nm以上ならば更に良い。
【００３４】
また、増反射膜層の層数又は／及び層厚が少なすぎると反射率が低くなりすぎ、逆に層数又は／及び層厚が多すぎると増反射膜層自体の応力や温度変動の際の基体の体積変化によって割れが発生する可能性が高くなる。このため、層数は4〜50層の範囲で形成する。
その際、反射膜の増反射膜の層数及び層厚を一定にした状態で、光源を交換して、光源光のルーメン数を変更した場合、ルーメン数が低ければ、金属反射膜層へ到達する光線の絶対量は少なくなる。逆に、ルーメン数が高ければ、金属反射膜層へ到達する光線の絶対量は多くなる。
金属反射膜層の光の吸収は、到達する光線の絶対量が多いほど多く吸収するため、温度ドリフトに対する対策として、光源光のルーメン数によって増反射膜層の層数を適切に規定する必要がある。
【００３５】
光源光のルーメン数をX Lm、増反射膜層の層数をY層、増反射膜層の層厚をZ nmとしたとき、
3000 ≦ X ＜ 5000の範囲では、4 ≦ Y ≦ 20又は／及び300 ≦ Z ≦ 1500の範囲で形成し、
5000 ≦ X ＜ 7000の範囲では、10 ≦ Y ≦ 30又は／及び500 ≦ Z ≦2500の範囲で形成し、
X ≦ 7000Lm以上の範囲では、15≦ Y ≦ 50又は／及び1000 ≦ Z ≦ 4000の範囲で形成することが好ましい。
【００３６】
各ルーメン数の範囲において、Y又は／及びZが下限値を超えると増反射膜層での反射率が低下して金属反射膜層での光の吸収による温度ドリフトが発生し、上限値を超えると増反射膜層の割れに対する信頼性が低下し、かつ、過剰に積層することになるためコスト的に不利になる。
【００３７】
更に、より好適な範囲としては、
3000 ≦ X ＜ 5000の範囲では、4 ≦ Y ≦ 15又は／及び300 ≦ Z ≦ 1000の範囲で形成し、
5000 ≦ X ＜ 7000の範囲では、10 ≦ Y ≦ 25又は／及び500 ≦ Z ≦2000の範囲で形成し、
X ≦ 7000Lm以上の範囲では、15≦ Y ≦ 45又は／及び1000 ≦ Z ≦ 3500の範囲で形成することが好ましい。
【００３８】
また、増反射膜層と金属反射膜層とを組み合わせて反射膜において、バンドバスフィルタによりカットオフされる領域を除いた420nmから650nmの波長域の反射率の平均値を92％以上とすることにより、高い反射性能を有する反射膜となる。
この際、反射率の平均値は高いほどよく、94％以上、96％以上、98％以上となるほど良い。
また、400nmから700nmの波長域の反射率の平均値を92％以上とすることにより、高い反射性能を有する反射膜となる。
この際、反射率の平均値は高いほどよく、94％以上、96％以上、98％以上となるほど良い。
【００３９】
また、割れに関しては、上記効果以外に、比較的堅く脆い増反射膜層を直接温度による体積変化を引き起こしやすい基体に形成せずに、両者の間に比較的柔らかく展性・延性に優れた金属反射膜層を挟み込むことで、金属反射膜層が緩衝材として働き、基体の体積変動を緩和して増反射膜層の割れを抑制する。
それ以外にも、本発明の反射膜を形成すると、増反射膜層に発生する膜応力が圧縮方向のため、膜応力により増反射膜層は膜の中心へ向かうように応力が働くのに対して、基体表面が凹面形状でかつ曲率が小さく堀が深いため、膜応力による膜内部での引き攣れが緩和されるので、結果として膜応力による割れの発生を抑制している。
【００４０】
金属膜層の材質は、Al、Ag、Au、またはそれらを成分に含む合金を使用することが可能である。
下地層は、基体が外気から湿気を吸収する吸湿により基体内部に蓄積した水分を基体表面から排出したり、透湿により基体外部から浸透し内部を透過した水分が基体表面から排出されることによる金属反射膜の剥離を抑制する効果を有する。
【００４１】
基体には、シクロオレフィン樹脂やPCやPMMA等の光学樹脂以外にエンジニアリングプラスチック、ガラス材料、金属を使用することが可能である。
【００４２】
光源にはUHPランプ以外にLEDやLDといった光半導体素子を利用したLED光源を使用することも可能である。LED光源の利点はRGB各色を発行する光半導体素子を組み合わせて使用するため、UHPランプと比較して赤色光の輝度を高くなり、色再現性は向上するが、金属反射膜の長波長側の光の吸収率が高いため、長波長側をカットするバンドパスフィルタ‐を併用することが好ましい。
【００４３】
（変形例）
以上の実施形態の他、具体的な細部構造等についても適宜に変更可能であることは勿論である。
【符号の説明】
【００４４】
１  第一光学系
２  第二光学系
３  反射鏡
４  基体
５  反射膜
６  下地層
７  金属反射膜層
８  増反射膜層
【図１】
2018041117.tif 000003
【図２】
2018041117.tif 000004
【図３】
2018041117.tif 000005
【図４】
2018041117.tif 000006
【図５】
2018041117.tif 000007
【図６】
2018041117.tif 000008